(57)【要約】  リチウム二次電池の活性金属の回収方法では、廃リチウム含有混合物を用意する。廃リチウム含有混合物を水素還元処理して予備前駆体混合物を製造する。予備前駆体混合物を水洗処理して、リチウム水酸化物を含むリチウム前駆体を生成する。水洗処理によって高純度のリチウム水酸化物が得られる。【選択図】図１
2021521580.tif 000002
【特許請求の範囲】
【請求項１】
廃リチウム含有混合物を用意するステップと、
前記廃リチウム含有混合物を水素還元処理して予備前駆体混合物を製造するステップと、
前記予備前駆体混合物を水洗処理して、リチウム水酸化物を含むリチウム前駆体を生成するステップとを含む、リチウム二次電池の活性金属の回収方法。
【請求項２】
前記廃リチウム含有混合物を用意するステップは、廃リチウム二次電池から正極活物質混合物を用意するステップを含む、請求項１に記載のリチウム二次電池の活性金属の回収方法。
【請求項３】
前記正極活物質混合物を用意するステップは、前記廃リチウム二次電池から正極集電体、正極活物質、結合剤および導電材を含む正極を分離するステップと、
分離された前記正極を粉砕または有機溶媒処理して前記正極集電体を除去するステップとを含む、請求項２に記載のリチウム二次電池の活性金属の回収方法。
【請求項４】
前記水素還元処理は、水素ガスを活用した流動層反応器により行われる、請求項１に記載のリチウム二次電池の活性金属の回収方法。
【請求項５】
前記予備前駆体混合物は、予備リチウム前駆体および遷移金属含有反応物を含む、請求項１に記載のリチウム二次電池の活性金属の回収方法。
【請求項６】
前記予備リチウム前駆体は、リチウム水酸化物、リチウム酸化物およびリチウム炭酸化物を含む、請求項５に記載のリチウム二次電池の活性金属の回収方法。
【請求項７】
前記水洗処理は、前記予備リチウム前駆体に含まれたリチウム酸化物およびリチウム炭酸化物を水洗して除去することを含む、請求項６に記載のリチウム二次電池の活性金属の回収方法。
【請求項８】
前記水洗処理によって、リチウム水酸化物の水溶液が生成され、前記遷移金属含有反応物は沈殿される、請求項７に記載のリチウム二次電池の活性金属の回収方法。
【請求項９】
沈殿された前記遷移金属含有反応物を酸溶液処理して遷移金属前駆体を再生するステップをさらに含む、請求項８に記載のリチウム二次電池の活性金属の回収方法。
【請求項１０】
前記水洗処理は、二酸化炭素フリー（ＣＯ２−ｆｒｅｅ）雰囲気で行われる、請求項１に記載のリチウム二次電池の活性金属の回収方法。
【請求項１１】
前記水洗処理は、水を予備リチウム前駆体混合物と反応させる前に窒素パージを含む、請求項９に記載のリチウム二次電池の活性金属の回収方法。
【請求項１２】
前記リチウム前駆体は、リチウム水酸化物で構成されている、請求項１に記載のリチウム二次電池の活性金属の回収方法。
【発明の詳細な説明】
【技術分野】
【０００１】
本発明は、リチウム二次電池の活性金属の回収方法に関する。より詳細には、リチウム二次電池から活性金属を前駆体に再生する方法に関する。
【背景技術】
【０００２】
二次電池は、充電と放電の繰り返しが可能な電池であり、情報通信及びディスプレイ産業の発展につれてカムコーダー、携帯電話、ノートパソコンなどの携帯用電子通信機器に広く適用されてきた。二次電池としては、例えば、リチウム二次電池、ニッケル−カドミウム電池、ニッケル−水素電池などが挙げられるが、中でもリチウム二次電池は、動作電圧および単位重量当たりのエネルギー密度が高く、充電速度および軽量化に有利な点で積極的に開発及び適用されてきた。
【０００３】
リチウム二次電池は、正極、負極及び分離膜（セパレーター）を含む電極組立体と、前記電極組立体を含浸させる電解質とを含むことができる。前記リチウム二次電池は、前記電極組立体および電解質を収容する、例えば、パウチ状の外装材をさらに含むことができる。
【０００４】
前記リチウム二次電池の正極活物質としては、リチウム金属酸化物を用いることができる。前記リチウム金属酸化物は、さらに、ニッケル、コバルト、マンガンなどの遷移金属を共に含有することができる。
【０００５】
前記正極活物質としてのリチウム金属酸化物は、リチウム前駆体と、ニッケル、コバルト及びマンガンを含有するニッケル−コバルト−マンガン（ＮＣＭ）前駆体とを反応させて製造することができる。
【０００６】
前記正極活物質に前述した高コストの有価金属が用いられることにより、正極材の製造に製造コストの２０％以上がかかっている。また、近年、環境保護への関心が高まることによって、正極活物質のリサイクル方法の研究が進められている。前記正極活物質のリサイクルのためには、廃正極から前記リチウム前駆体を高効率、高純度で再生する必要がある。
【０００７】
例えば、韓国公開特許第２０１５−０００２９６３号公報では、湿式方法を採用したリチウムの回収方法を開示している。しかし、コバルト、ニッケルなどを抽出して残された廃液から湿式抽出によってリチウムを回収するので、回収率が過度に低減し、廃液から不純物が多数発生することがある。
【発明の概要】
【発明が解決しようとする課題】
【０００８】
本発明の課題は、リチウム二次電池から高純度及び高収率で活性金属を回収する方法を提供することである。
【課題を解決するための手段】
【０００９】
本発明の実施形態に係る活性金属の回収方法では、廃リチウム含有混合物を用意する。前記廃リチウム含有混合物を水素還元処理して、予備前駆体混合物を製造する。前記予備前駆体混合物を水洗処理して、リチウム水酸化物を含むリチウム前駆体を生成する。
【００１０】
例示的な実施形態では、前記廃リチウム含有混合物を用意するにあたり、廃リチウム二次電池から正極活物質混合物を用意することができる。
【００１１】
例示的な実施形態では、前記正極活物質混合物を用意するにあたり、前記廃リチウム二次電池から正極集電体、正極活物質、結合剤および導電材を含む正極を分離することができる。分離した前記正極を粉砕または有機溶媒処理して、前記正極集電体を除去することができる。
【００１２】
例示的な実施形態では、前記水素還元処理は、水素ガスを活用した流動層反応器により行うことができる。
【００１３】
例示的な実施形態では、前記予備前駆体混合物は、予備リチウム前駆体および遷移金属含有反応物を含むことができる。
【００１４】
例示的な実施形態では、前記予備リチウム前駆体は、リチウム水酸化物、リチウム酸化物およびリチウム炭酸化物を含むことができる。
【００１５】
例示的な実施形態では、前記水洗処理によって、前記予備リチウム前駆体に含まれたリチウム酸化物およびリチウム炭酸化物を水洗して除去することができる。
【００１６】
例示的な実施形態では、前記水洗処理によって、リチウム水酸化物の水溶液が生成され、前記遷移金属含有反応物は沈殿することができる。
【００１７】
例示的な実施形態では、沈殿された前記遷移金属含有反応物を酸溶液処理して遷移金属前駆体を再生するステップをさらに含むことができる。
【００１８】
例示的な実施形態では、前記水洗処理は、二酸化炭素フリー（ＣＯ２−ｆｒｅｅ）雰囲気で行うことができる。
【００１９】
例示的な実施形態では、前記水洗処理時に水を前記予備リチウム前駆体混合物と反応させる前に窒素パージすることができる。
【００２０】
例示的な実施形態では、前記リチウム前駆体は、リチウム水酸化物で構成することができる。
【発明の効果】
【００２１】
前述した例示的な実施形態によると、廃リチウム二次電池から得られた正極を乾式処理し、予備リチウム前駆体を得ることができる。前記リチウム前駆体を水洗処理して、リチウム水酸化物の形態のリチウム前駆体を高純度で得ることができる。
【００２２】
水洗処理によって、リチウム水酸化物で実質的に完全に変換されたリチウム前駆体を得ることができる。これにより、リチウム炭酸化物（Ｌｉ２ＣＯ３）が実質的に排除されたリチウム前駆体を製造することができる。
【００２３】
いくつかの実施形態では、前記乾式処理は、水素還元を利用した流動層反応器により行うことができ、リチウム炭酸化物が前記予備リチウム前駆体に含まれることをさらに防止することができる。また、リチウムの他、遷移金属の分離も促進され、リチウム前駆体の選択性をより向上させることができる。
【図面の簡単な説明】
【００２４】
【図１】図１は、例示的な実施形態に係る活性金属の回収方法を説明するための概略的なフローチャートである。
【発明を実施するための形態】
【００２５】
本発明の実施形態は、廃リチウム二次電池から正極活物質を製造するために、再利用可能なリチウム前駆体を含む活性金属を回収する方法を提供する。
【００２６】
以下、図面を参照して、本発明の実施形態をより具体的に説明する。ただし、本明細書に添付される図面は、本発明の好適な実施形態を例示するものであって、本発明は図面に記載された事項のみに限定されて解釈されるものではない。
【００２７】
本明細書で使用される用語「前駆体」は、電極活物質に含まれる特定の金属を提供するために、前記特定の金属を含む化合物を包括的に指すものとして使用される。
【００２８】
図１は、例示的な実施形態に係る活性金属の回収方法を説明するための概略的なフローチャートである。
【００２９】
図１を参照すると、廃リチウム含有混合物を用意することができる。前記廃リチウム含有混合物は、電気素子、化学素子から取得又は再生されるリチウム含有化合物を含むことができる。前記廃リチウム含有混合物は、非限定的な例として、リチウム酸化物、リチウム炭酸化物、リチウム水酸化物などの様々なリチウム含有化合物を含むことができる。
【００３０】
例示的な実施形態によれば、前記廃リチウム含有混合物は、廃リチウム二次電池から得られた正極活物質混合物を含むことができる（例えば、ステップＳ１０）。
【００３１】
前記廃リチウム二次電池は、正極と、負極と、前記正極と負極との間に介在する分離膜とを含む電極組立体を含むことができる。前記正極及び負極は、それぞれ正極集電体および負極集電体上にコートされた正極活物質層および負極活物質層を含むことができる。
【００３２】
例えば、前記正極活物質層に含まれる正極活物質は、リチウム及び遷移金属を含有する酸化物を含むことができる。
【００３３】
いくつかの実施形態では、前記正極活物質は、下記化学式１で表される化合物を含むことができる。
【００３４】
【化１】
2021521580.tif 000003
【００３５】
化学式１中、Ｍ１、Ｍ２及びＭ３は、Ｎｉ、Ｃｏ、Ｍｎ、Ｎａ、Ｍｇ、Ｃａ、Ｔｉ、Ｖ、Ｃｒ、Ｃｕ、Ｚｎ、Ｇｅ、Ｓｒ、Ａｇ、Ｂａ、Ｚｒ、Ｎｂ、Ｍｏ、Ａｌ、ＧａまたはＢから選択される遷移金属であってもよい。化学式１中、０＜ｘ≦１．１、２≦ｙ≦２．０２、０＜ａ＜１、０＜ｂ＜１、０＜ｃ＜１、０＜ａ＋ｂ＋ｃ≦１であってもよい。
【００３６】
いくつかの実施形態では、前記正極活物質は、ニッケル、コバルト及びマンガンを含むＮＣＭ系リチウム酸化物であってもよい。前記正極活物質としてのＮＣＭ系リチウム酸化物は、リチウム前駆体およびＮＣＭ前駆体（例えば、ＮＣＭ酸化物）を、例えば共沈反応により相互反応させて製造することができる。
【００３７】
しかし、本発明の実施形態は、前記ＮＣＭ系リチウム酸化物を含む正極材のみならず、リチウム含有正極材に共通して適用することができる。
【００３８】
前記リチウム前駆体は、リチウム水酸化物（ＬｉＯＨ）、リチウム酸化物（Ｌｉ２Ｏ）またはリチウム炭酸化物（Ｌｉ２ＣＯ３）を含むことができる。リチウム前駆体としては、リチウム二次電池の充放電特性、寿命特性、高温安定性などの点からリチウム水酸化物が有利であり得る。例えば、リチウム炭酸化物の場合は、分離膜上に沈積反応を引き起こして寿命安定性を悪化させることがある。
【００３９】
このため、本発明の実施形態によれば、リチウム前駆体としてのリチウム水酸化物を高選択比で再生する方法を提供することができる。
【００４０】
例えば、前記廃リチウム二次電池から前記正極を分離し、廃正極を回収することができる。前記正極は、前述のように正極集電体（例えば、アルミニウム（Ａｌ））及び正極活物質層を含み、前記正極活物質層は、前述した正極活物質に加えて、導電材及び結合剤を共に含むことができる。
【００４１】
前記導電材は、例えば、グラファイト、カーボンブラック、グラフェン、カーボンナノチューブなどの炭素系物質を含むことができる。前記結合剤は、例えば、ビニリデンフルオリド−ヘキサフルオロプロピレンコポリマー（ＰＶＤＦ−ｃｏ−ＨＦＰ）、ポリビニリデンフルオリド（ｐｏｌｙｖｉｎｙｌｉｄｅｎｅｆｌｕｏｒｉｄｅ，ＰＶＤＦ）、ポリアクリロニトリル（ｐｏｌｙａｃｒｙｌｏｎｉｔｒｉｌｅ）、ポリメチルメタクリレート（ｐｏｌｙｍｅｔｈｙｌｍｅｔｈａｃｒｙｌａｔｅ）などの樹脂物質を含むことができる。
【００４２】
回収された前記正極から正極活物質混合物を用意することができる。いくつかの実施形態では、前記正極活物質混合物は、粉砕処理などの物理的方法を用いて粉末状に製造することができる。前記正極活物質混合物は、前述のようにリチウム−遷移金属酸化物の粉末を含み、例えば、ＮＣＭ系リチウム酸化物粉末（例えば、Ｌｉ（ＮＣＭ）Ｏ２）を含むことができる。
【００４３】
いくつかの実施形態では、前記粉砕処理の前に回収された前記正極を熱処理することもできる。これにより、前記粉砕処理時の正極集電体の脱着を容易にすることができ、前記結合剤および導電材を少なくとも部分的に除去することができる。前記熱処理の温度は、例えば約１００〜５００℃、好ましくは約３５０〜４５０℃であってもよい。
【００４４】
いくつかの実施形態では、前記正極活物質混合物は、回収された前記正極を有機溶媒に浸漬させた後、得ることができる。例えば、回収された前記正極を有機溶媒に浸漬させて前記正極集電体を分離除去し、遠心分離により前記正極活物質を選択的に抽出することができる。
【００４５】
前述した工程によって、アルミニウムのような正極集電体の成分が実質的に完全に分離除去され、前記導電材および結合剤に由来する炭素系の成分が除去または低減された前記正極活物質混合物を得ることができる。
【００４６】
前記正極活物質混合物から予備前駆体混合物を製造することができる（例えば、ステップＳ２０）。例示的な実施形態では、前記正極活物質混合物を水素還元処理して前記予備前駆体混合物を製造することができる。
【００４７】
いくつかの実施形態では、前記水素還元処理は、流動層反応器を用いて行うことができる。例えば、前記正極活物質混合物を前記流動層反応器内に投入し、前記流動層反応器の下部から水素ガスを注入することができる。
【００４８】
前記水素ガスにより前記流動層反応器の下部からサイクロンが形成され、前記正極活物質混合物と接触しながら、前記予備前駆体混合物を生成することができる。
【００４９】
いくつかの実施形態では、前記水素ガスと共にキャリアガスを前記流動層反応器の下部から混合して注入することができる。これにより、前記流動層は、気体−固体の混合が促進されて反応を促進することができ、前記流動層反応器内での前記予備前駆体混合物の反応層を容易に形成することができる。前記キャリアガスは、例えば窒素（Ｎ２）、アルゴン（Ａｒ）などの不活性気体を含むことができる。
【００５０】
前記予備前駆体混合物は、前記正極活物質混合物に含まれたリチウム−遷移金属酸化物の水素還元反応物を含むことができる。前記リチウム−遷移金属酸化物としてＮＣＭ系リチウム酸化物が用いられた場合には、前記予備前駆体混合物は、予備リチウム前駆体および遷移金属含有反応物を含むことができる。
【００５１】
前記予備リチウム前駆体は、リチウム水酸化物、リチウム酸化物及び／又はリチウム炭酸化物を含むことができる。例示的な実施形態によれば、水素還元反応によって前記予備リチウム前駆体が得られるので、リチウム炭酸化物の混合含有量を低減することができる。
【００５２】
前記遷移金属含有反応物は、Ｎｉ、Ｃｏ、ＮｉＯ、ＣｏＯ、ＭｎＯなどを含むことができる。
【００５３】
前記水素還元反応は、約４００〜７００℃、好ましくは４５０〜５５０℃で行うことができる。
【００５４】
例示的な実施形態によれば、前記予備前駆体混合物を収集した後、水洗処理を行うことができる（例えば、ステップＳ３０）。
【００５５】
前記水洗処理により、前記予備リチウム前駆体は、実質的にリチウム水酸化物で構成されたリチウム前駆体として得られる。前記水洗処理により、水酸化物（ＬｉＯＨ）の形態の予備リチウム前駆体は実質的に水に溶解し、リチウム水酸化物の水溶液が得られる。水に溶解したリチウム水酸化物を乾燥工程などにより再び回収し、リチウム水酸化物で実質的に構成されたリチウム前駆体を得ることができる。
【００５６】
一実施形態では、リチウム酸化物およびリチウムカーボネートの形態の予備リチウム前駆体は、実質的に前記水洗処理によって除去することができる。一実施形態では、リチウム酸化物およびリチウムカーボネートの形態の予備リチウム前駆体粒子は、前記水洗処理によって、少なくとも部分的にリチウム水酸化物に変換することができる。
【００５７】
前述したように、所望のリチウム水酸化物で構成された高純度のリチウム前駆体を生成することができる。
【００５８】
前記予備前駆体混合物に含まれた前記遷移金属含有反応物は、前記水洗処理により水に溶解または反応せずに沈殿することができる。このため、ろ過処理により、前記遷移金属含有反応物を分離し、高純度のリチウム水酸化物を含むリチウム前駆体を得ることができる。
【００５９】
いくつかの実施形態では、前記水洗処理は、二酸化炭素（ＣＯ２）が排除された条件で行うことができる。例えば、ＣＯ２フリー（ｆｒｅｅ）雰囲気（例えば、ＣＯ２が除去された空気（ａｉｒ）雰囲気）で前記水洗処理が行われるので、リチウム炭酸化物の再生成を防止することができる。
【００６０】
一実施形態では、前記水洗処理時に提供される水をＣＯ２排除ガスを用いてパージ（例えば、窒素パージ）して、ＣＯ２フリーの雰囲気を作ることができる。
【００６１】
いくつかの実施形態では、沈殿分離された前記遷移金属含有反応物は、酸溶液で処理して各遷移金属の酸塩の形態の前駆体を形成することができる。一実施形態では、前記酸溶液として硫酸を用いることができる。この場合には、前記遷移金属前駆体としてＮｉＳＯ４、ＭｎＳＯ４及びＣｏＳＯ４をそれぞれ回収することができる。
【００６２】
前述のように、水素還元されて生成された予備前駆体混合物を水洗処理することにより、実質的にリチウム水酸化物で構成されたリチウム前駆体を得ることができる。これにより、リチウム炭酸化物のような他の形態のリチウム前駆体の副生を防止し、より高容量、長寿命の正極活物質を得ることができる。
【００６３】
以下、本発明の理解を助けるために具体的な実施例及び比較例を含む実験例を提示するが、これらの実験例は本発明を例示するものに過ぎず、添付の特許請求の範囲を制限するものではない。これらの実施例に対し、本発明の範疇および技術思想の範囲内で種々の変更および修正を加えることが可能であることは当業者にとって明らかであり、これらの変形および修正が添付の特許請求の範囲に属することも当然のことである。
【００６４】
実験例
廃リチウム二次電池から回収された正極材１ｋｇを４５０℃で熱処理した後、小単位に切断し、ミーリングにより粉砕した。粉砕された正極材を８０μｍのメッシュサイズのふるいにかけて正極集電体成分（Ａｌ）及びカーボン系不純物を除去し、正極活物質混合物を得た。
【００６５】
前記正極活物質混合物１０ｇをカラム型の水素還元反応器に充填し、２０％水素ガスを注入して４５０℃で２時間反応させ、予備前駆体混合物を得た。
【００６６】
前記予備前駆体混合物を窒素パージされた水１００ｍｌと反応した後、ろ紙を用いてフィルタリングし、遠心分離方法でリチウム含有上澄液を得た。前記リチウム含有上澄液と、得られたリチウム前駆体および沈殿した塩のそれぞれを誘導結合プラズマ（ＩＣＰ）分析法により成分分析した。その分析結果は表１に示す通りである。
【００６７】
【表１】
2021521580.tif 000004
【００６８】
表１を参照すると、リチウム含有上澄液には、実質的にリチウム成分のみが検出され、炭素系成分が検出されず、実質的にリチウム水酸化物で構成されていることが予測できる。また、沈殿塩へのリチウムの損失が低減して高収率、高純度のリチウム前駆体が得られた。
【図１】
2021521580.tif 000005
【手続補正書】
【提出日】令和2年10月14日(2020.10.14)
【手続補正１】
【補正対象書類名】特許請求の範囲
【補正対象項目名】全文
【補正方法】変更
【補正の内容】
【特許請求の範囲】
【請求項１】
廃リチウム含有混合物を用意するステップと、
前記廃リチウム含有混合物を水素還元処理して予備前駆体混合物を製造するステップと、
前記予備前駆体混合物を水洗処理して、リチウム水酸化物を含むリチウム前駆体を生成するステップとを含む、リチウム二次電池の活性金属の回収方法。
【請求項２】
前記廃リチウム含有混合物を用意するステップは、廃リチウム二次電池から正極活物質混合物を用意するステップを含む、請求項１に記載のリチウム二次電池の活性金属の回収方法。
【請求項３】
前記正極活物質混合物を用意するステップは、前記廃リチウム二次電池から正極集電体、正極活物質、結合剤および導電材を含む正極を分離するステップと、
分離された前記正極を粉砕または有機溶媒処理して前記正極集電体を除去するステップとを含む、請求項２に記載のリチウム二次電池の活性金属の回収方法。
【請求項４】
前記水素還元処理は、水素ガスを活用した流動層反応器により行われる、請求項１に記載のリチウム二次電池の活性金属の回収方法。
【請求項５】
前記予備前駆体混合物は、予備リチウム前駆体および遷移金属含有反応物を含む、請求項１に記載のリチウム二次電池の活性金属の回収方法。
【請求項６】
前記予備リチウム前駆体は、リチウム水酸化物、リチウム酸化物およびリチウム炭酸化物を含む、請求項５に記載のリチウム二次電池の活性金属の回収方法。
【請求項７】
前記水洗処理は、前記予備リチウム前駆体に含まれたリチウム酸化物およびリチウム炭酸化物を水洗して除去することを含む、請求項６に記載のリチウム二次電池の活性金属の回収方法。
【請求項８】
前記水洗処理によって、リチウム水酸化物の水溶液が生成され、前記遷移金属含有反応物は沈殿される、請求項７に記載のリチウム二次電池の活性金属の回収方法。
【請求項９】
沈殿された前記遷移金属含有反応物を酸溶液処理して遷移金属前駆体を再生するステップをさらに含む、請求項８に記載のリチウム二次電池の活性金属の回収方法。
【請求項１０】
前記水洗処理は、二酸化炭素フリー（ＣＯ２−ｆｒｅｅ）雰囲気で行われる、請求項１に記載のリチウム二次電池の活性金属の回収方法。
【請求項１１】
前記水洗処理は、水を予備前駆体混合物と反応させる前に窒素パージを含む、請求項１に記載のリチウム二次電池の活性金属の回収方法。
【請求項１２】
前記リチウム前駆体は、リチウム水酸化物で構成されている、請求項１に記載のリチウム二次電池の活性金属の回収方法。
【手続補正２】
【補正対象書類名】明細書
【補正対象項目名】００１９
【補正方法】変更
【補正の内容】
【００１９】
例示的な実施形態では、前記水洗処理時に水を前記予備前駆体混合物と反応させる前に窒素パージすることができる。
【国際調査報告】
2021521580.tif 000006
2021521580.tif 000007
2021521580.tif 000008
2021521580.tif 000009